(57)【要約】【課題】低摩擦性に優れたグリース組成物を提供する。【解決手段】（Ａ）イオン液体および（Ｂ）増ちょう剤を含むグリース組成物であって、イオン液体（Ａ）のアニオンがホウ素含有アニオンであり、増ちょう剤（Ｂ）が非石けん系増ちょう剤であることを特徴とするグリース組成物。【選択図】なし【特許請求の範囲】
【請求項１】
（Ａ）イオン液体および（Ｂ）増ちょう剤を含むグリース組成物であって、イオン液体（Ａ）のアニオンがホウ素含有アニオンであり、増ちょう剤（Ｂ）が非石けん系増ちょう剤であることを特徴とするグリース組成物。
【請求項２】
増ちょう剤（Ｂ）がウレア化合物であることを特徴とする、請求項１に記載のグリース組成物。
【請求項３】
イオン液体（Ａ）がハロゲン原子を有しないことを特徴とする、請求項１または２に記載のグリース組成物。
【請求項４】
イオン液体（Ａ）のカチオンがリン含有カチオンまたは窒素含有カチオンであることを特徴とする、請求項１〜３のいずれか１項に記載のグリース組成物。
【請求項５】
前記ホウ素含有アニオンが、ビス（マンデラト）ボレートおよびビス（オキサラト）ボレートから選ばれる少なくとも１つを含むことを特徴とする、請求項１〜４のいずれか１項に記載のグリース組成物。
【請求項６】
前記カチオンが、トリヘキシルテトラデシルホスホニウムおよびトリドデカシルアンモニウムから選ばれる少なくとも１つを含むことを特徴とする、請求項４または５に記載のグリース組成物。
【請求項７】
増ちょう剤（Ｂ）の含有量が、グリース組成物の総量に対して５０質量％以下であることを特徴とする、請求項１〜６のいずれか１項に記載のグリース組成物。 
【発明の詳細な説明】
【技術分野】
【０００１】
本発明は、グリース組成物に関する。特に、特定のイオン液体を含有する低摩擦性のグリース組成物に関する。
【背景技術】
【０００２】
グリースは、基油と増ちょう剤とを含有する半固体状の潤滑剤である。グリースは、潤滑油に比べ、金属に付着し易い、少量で使用できる、漏洩し難い等の点から、転がり軸受の潤滑に適している。増ちょう剤は、基油を保持し、半固体状とする役割を有する。
【０００３】
近年、グリースの基油として、イオン液体が注目されている。イオン液体は、常温で溶融している塩であり、カチオンとアニオンから構成されている。イオン液体は、分子性液体がもつ分子間相互作用よりも強い静電気的な相互作用を有している。そのため、熱安定性、酸化安定性および低蒸発性に優れ、また高い導電性を有し、潤滑剤として注目されている。
【０００４】
イオン液体には多くの種類があるが、極性の強いイオン液体の場合、一般的によく使用される増ちょう剤（たとえばリチウム石けん）を含ませても増ちょうせず、半固体状にならない場合がある。
【０００５】
また、イオン液体を含むグリース組成物として、アニオンがビス（トリフルオロメチルスルホニル）イミドであるイオン液体を含むグリース組成物（特許文献１）、およびアニオンが共役アミドイオンであり、かつカチオンが、２つの異なる側鎖を有する環状４級アンモニウムイオンであるイオン液体を含むグリース組成物（特許文献２）が知られている。これらのグリース組成物は、高温下で安定でありかつ高真空下で低蒸発性であり、したがって、高温高真空下において良好に使用できるが、低摩擦性が十分でない。したがって、エネルギー損失を十分に低減することができない。引用文献３は、イオン液体が基油やグリースといった潤滑剤用途や潤滑剤成分として作用することが記載されているが、具体的なイオン液体に関するグリースについては言及していない。
【先行技術文献】
【特許文献】
【０００６】
【特許文献１】特開２０１３−２３６２１号公報
【特許文献２】特開２０１４−１９８７８４号公報
【特許文献３】特表２０１４−５０８８４７号公報
【発明の概要】
【発明が解決しようとする課題】
【０００７】
本発明の目的は、高温高真空下でも良好に使用でき、かつ低摩擦性に優れたグリース組成物を提供することである。
【課題を解決するための手段】
【０００８】
本発明者らは鋭意検討した結果、イオン液体としてホウ素含有アニオンを有するものを使用し、増ちょう剤として非石けん系増ちょう剤を使用することにより、上記目的が達成されることを見出した。
【０００９】
すなわち、本発明は、（Ａ）イオン液体および（Ｂ）増ちょう剤を含むグリース組成物であって、イオン液体（Ａ）のアニオンがホウ素含有アニオンであり、増ちょう剤（Ｂ）が非石けん系増ちょう剤であることを特徴とする、グリース組成物である。
【００１０】
本発明の好ましい実施態様は、以下に示す（１）〜（６）の少なくとも１の特徴を更に有する。
（１）前記増ちょう剤（Ｂ）がウレア化合物である。
（２）前記イオン液体（Ａ）がハロゲン原子を有しない。
（３）前記イオン液体（Ａ）のカチオンがリン含有カチオンまたは窒素含有カチオンである。
（４）前記ホウ素含有アニオンが、ビス（マンデラト）ボレートおよびビス（オキサラト）ボレートから選ばれる少なくとも１つを含む。
（５）前記カチオンが、トリヘキシルテトラデシルホスホニウムおよびトリドデカシルアンモニウムから選ばれる少なくとも１つを含む。
（６）増ちょう剤（Ｂ）の含有量が、グリース組成物の総量に対して５０質量％以下である。
【発明の効果】
【００１１】
本発明のグリース組成物は低摩擦性に優れ、したがって、エネルギー損失を十分に低減することができる。
【発明を実施するための形態】
【００１２】
以下、本発明のグリース組成物についてより詳細に説明する。
【００１３】
（Ａ）イオン液体
本発明で使用されるイオン液体（Ａ）は、そのアニオンがホウ素含有アニオンであり、その結果、低摩擦性に優れるグリース組成物が得られる。
【００１４】
ホウ素含有アニオンとしては、例えば、マンデラトボレート、サリチラトボレート、オキサラトボレート、マロナトボレート、スクシナトボレート、グルタラトボレートおよびアジパトボレート等のアニオンが挙げられる。好ましいアニオンとして、下記式（１）のビス（マンデラト）ボレート（ＢＭＢ）および下記式（２）のビス（オキサラト）ボレート（ＢＯＢ）が挙げられる。
2019123846.tif 000002
【００１５】
イオン液体（Ａ）は、好ましくは、アニオンとして、上述したＢＭＢおよびＢＯＢから選ばれる少なくとも１つを含む。
【００１６】
イオン液体（Ａ）のカチオンは特に制限されない。例えば、テトラアルキルホスホニウム、コリン、イミダゾリウム、ピロリジニウムおよびトリアルキルアンモニウム等のカチオンが挙げられる。好ましいカチオンとして、下記式（３）のトリヘキシルテトラデシルホスホニウムおよび下記式（４）のトリドデカシルアンモニウムが挙げられる。
2019123846.tif 000003
【００１７】
イオン液体（Ａ）は、好ましくは、カチオンとして、上述したトリヘキシルテトラデシルホスホニウムおよびリドデカシルアンモニウムから選ばれる少なくとも１つを含む。
【００１８】
好ましくは、イオン液体（Ａ）はフッ素、塩素、臭素、ヨウ素等のハロゲン原子を有しない。特にフッ素や塩素を有すると、腐食磨耗が生じたり、有害なフッ化水素等を発生したりする場合がある。
【００１９】
イオン液体（Ａ）は、例えば特表２０１４−５０８８４７号公報に記載されている方法にしたがって製造することができる。
【００２０】
（Ｂ）増ちょう剤
本発明で使用される増ちょう剤（Ｂ）は、非石けん系増ちょう剤であり、グリース組成物において通常使用される任意の非石けん系増ちょう剤を使用することができる。例えば、ウレア化合物、ポリテトラフルオロエチレン（ＰＴＦＥ）、ナトリウムテレフタラメート、有機ベントナイト、シリカゲル、ベントナイト等が挙げられる。ウレア化合物は、モノウレア化合物、ジウレア化合物、トリウレア化合物およびテトラウレア化合物を包含する。増ちょう剤（Ｂ）としてウレア化合物を使用するのが好ましい。リチウム石けんやカルシウム石けんなどの石けん系の増ちょう剤は、上記イオン液体（Ａ）と一緒にしたとき、十分な増ちょうが得られず、グリース化することが難しく、また、仮に出来ても、グリース組成物の低摩擦性能が不十分である。
【００２１】
増ちょう剤（Ｂ）の量は、グリース組成物の総量に対して、好ましくは５０質量％以下、より好ましくは１〜５０質量％、さらに好ましくは５〜４０質量％、特に好ましくは１０〜３０質量％である。上記量が上記下限未満であると、十分な増ちょうが得られず、グリース化しない場合がある。
【００２２】
本発明のグリース組成物は、上記成分（Ａ）および（Ｂ）の他に、本発明の効果を損なわない範囲で、酸化防止剤、摩擦調整剤、摩耗防止剤、腐食防止剤、極圧剤、清浄分散剤、防錆剤および金属不活性剤から選ばれる少なくとも１の添加剤をさらに含むことができる。上記添加剤としては、当該分野において公知であるものを使用することができる。
【００２３】
本発明のグリース組成物は、例えば以下の方法で製造することができる。反応容器に成分（Ａ）および（Ｂ）、ならびに任意的に添加剤を入れ、撹拌しながら８０℃に昇温する。８０℃で３０分撹拌したのち、１６０℃に昇温し、この温度で１時間保持する。冷却後、３段ロールミルで混練して、目的のグリース組成物が得られる。
【００２４】
本発明のグリース組成物の摩擦係数は、実施例に記載された方法にしたがって摩擦係数の測定を行った場合に、好ましくは０．０５以下であり、より好ましくは０．０３以下、特に好ましくは０．０２以下、最も好ましくは０．０１以下である。
【実施例】
【００２５】
以下、本発明を、実施例及び比較例によってより詳細に示すが、本発明は下記実施例に限定されない。
【００２６】
実施例１〜４および比較例１〜３
表１に記載したアニオンとカチオンからなるイオン液体（アニオンとカチオンは等モル量）及び増ちょう剤を表１に示す量（質量部）で反応容器に入れ、撹拌しながら８０℃に昇温し、８０℃で３０分撹拌したのち１６０℃に昇温し、この温度で１時間保持した。冷却後、３段ロールミルで混練して、グリース組成物を得た。得られた組成物の物性を、下記の方法によって評価した。結果を表１に示す。
【００２７】
（１）ちょう度番号
ＪＩＳ  Ｋ  ２２２０に従った。
（２）摩擦係数
往復動摩擦試験機を用い、シリンダーオンプレート、すべり速度０．４５ｍ／ｓ、面圧０．２ＧＰａおよび試験温度８０℃にて、摩擦係数の測定を行った。シリンダーおよびプレートは共に軸受鋼ＳＵＪ-２のものを用いた。
【００２８】
【表１】
2019123846.tif 000004
【００２９】
表１から明らかなように、本発明のグリース組成物は摩擦係数が小さい。
【００３０】
一方、イオン液体のアニオンがホウ素含有アニオンでない比較例１および２の組成物および増ちょう剤が石けん系のものである比較例３の組成物は、摩擦係数が高い。